(57)【特許請求の範囲】
【請求項１】
酸化物換算で４７．５〜４９．８ｍｏｌ％のＦｅ２Ｏ３、１３．５〜１９．５ｍｏｌ％のＮｉＯ、２１〜２７ｍｏｌ％のＺｎＯ、７．５〜１２．５ｍｏｌ％のＣｕＯ、０．２〜０．８ｍｏｌ％のＣｏＯからなる組成を有するフェライト焼結体であって、更に０．２〜１．４ｗｔ％のＳｎＯ２と０．００５〜０．０３ｗｔ％のＳを含有することを特徴とするフェライト焼結体。
【請求項２】
フェライト焼結体がフェライト焼結板である請求項１に記載のフェライト焼結体。
【請求項３】
フェライト焼結板の密度が５．０５〜５．３０ｇ／ｃｍ３である請求項２に記載のフェライト焼結板。
【請求項４】
請求項２又は３記載のフェライト焼結板の一方の表面に粘着層または保護層を設け、反対側の表面に粘着層または保護層を設けたフェライト焼結シート。
【請求項５】
フェライト焼結板の少なくとも一方の表面に少なくとも１つの溝が形成されている請求項４に記載のフェライト焼結シート。
【請求項６】
フェライト焼結板が小片状に分割されている請求項４に記載のフェライト焼結シート。
【発明の詳細な説明】
【技術分野】
【０００１】
本発明は、フェライト焼結体、フェライト焼結板及び該フェライト焼結板の表面に粘着層及び／又は保護層を設けたフェライト焼結シートを提供するものである。
【背景技術】
【０００２】
携帯電話、スマートフォン等の通信機器には、ＮＦＣ（近距離無線通信）や決済システムのように、平面状コイルアンテナを用いて情報を交信することができるシステムが搭載されている。このアンテナは回路基板や電池等の金属を含む部品に近接して配置される為、そのままでは交信感度が著しく低下する。従って、交信感度を上げる為、該アンテナと金属を含む部品の間にフェライト焼結シートを配置することが行われている。【０００３】
これらのシステムにおいて、その交信感度を向上させる為、Ｎｉ−Ｚｎ−ＣｕフェライトにＣｏＯを添加することでフェライト焼結シートの透磁率を制御する技術が開示されている（特許文献１、２）。【０００４】
一方、インダクタ部品の分野において、ＳｎＯ２、Ｃｏ酸化物、Ｂｉ酸化物を添加することより、透磁率の温度特性に優れ、高密度のインダクタ部品を得る方法が開示されている（特許文献３）。また、フェライト中のＳとＣｌの含有量を所定内とすることでＡｇのフェライト中への拡散を制御する方法が開示されている（特許文献４）。また、ＳｎＯ２を含有するフェライトをインダクタに用いることが知られている（特許文献５）。
【先行技術文献】
【特許文献】
【０００５】
【特許文献１】特開２００５−３４０７５９号公報
【特許文献２】特開２０１３−１３３２６３号公報
【特許文献３】特開２００２−２５５６３７号公報
【特許文献４】特開平５−２５８９３７号公報
【特許文献５】特開２００２−１２４４０８号公報
【発明の概要】
【発明が解決しようとする課題】
【０００６】
通信機器の小型化、高機能化の為に、平面状コイルアンテナの交信感度を更に向上させることが求められており、その為にはフェライト焼結シートの透磁率の実数部（μ′）を大きくすることによりアンテナのインダクンスを大きくすることが必要である。一方、フェライト焼結シートには、交信周波数である１３．５６ＭＨｚにおいては、μ′が大きくなると透磁率の虚数部（μ″）で表される損失が大きくなる性質があり、この損失はアンテナの交信感度を低下させる。従って、できるだけμ″が小さく、μ′が大きいフェライト焼結シートが求められている。【０００７】
特許文献１において、ＣｏＯを添加する技術が開示されているが、μ′が低く、交信感度の向上には不十分である。【０００８】
特許文献２において、Ｃｏを含有し、粒成長進行中の結晶粒子と空孔からなる微細構造を有するフェライト焼結シートが提案されているが、空孔を有することから、製造過程において取り扱いの際に割れやすい欠点がある。従って、割れにくくする為、焼結密度を高め、空孔を除去する必要がある。【０００９】
特許文献３においては、フェライトにＳを存在させることを考慮されていない。特許文献４には内部導体中のＡｇの拡散を制御するためにＳ成分及びＣｌ成分の含有量を制御しているが、Ｓｎを含有しておらず、μ′の温度変化が大きいものである。特許文献５記載のフェライトはＣｏを含有しておらず、μ″が大きいものである。【００１０】
また、フェライト焼結シートは携帯機器に組み込まれ、屋外で使用されることが多い。従って、外気温度の変化に対してアンテナの特性を安定させる為には、温度に対する透磁率の温度変化を小さくする必要がある。【００１１】
そこで、本発明は、焼結密度が高く、μ′が大きく、μ″を小さく、更にμ′の温度変化が小さいフェライト焼結シートを提供することを技術的課題とする。
【課題を解決するための手段】
【００１２】
前記技術的課題は、次のとおりの本発明によって達成できる。【００１３】
即ち、本発明は、酸化物換算で４７．５〜４９．８ｍｏｌ％のＦｅ２Ｏ３、１３．５〜１９．５ｍｏｌ％のＮｉＯ、２１〜２７ｍｏｌ％のＺｎＯ、７．５〜１２．５ｍｏｌ％のＣｕＯ、０．２〜０．８ｍｏｌ％のＣｏＯからなる組成を有するフェライト焼結体であって、０．２〜１．４ｗｔ％のＳｎＯ２と０．００５〜０．０３ｗｔ％のＳを含有することを特徴とするフェライト焼結体である（本発明１）。【００１４】
即ち、本発明は、酸化物換算で４７．５〜４９．８ｍｏｌ％のＦｅ２Ｏ３、１３．５〜１９．５ｍｏｌ％のＮｉＯ、２１〜２７ｍｏｌ％のＺｎＯ、７．５〜１２．５ｍｏｌ％のＣｕＯ、０．２〜０．８ｍｏｌ％のＣｏＯからなる組成を有するフェライト焼結板であって、０．２〜１．４ｗｔ％のＳｎＯ２と０．００５〜０．０３ｗｔ％のＳを含有することを特徴とするフェライト焼結板である（本発明２）。【００１５】
即ち、本発明は、酸化物換算で４７．５〜４９．８ｍｏｌ％のＦｅ２Ｏ３、１３．５〜１９．５ｍｏｌ％のＮｉＯ、２１〜２７ｍｏｌ％のＺｎＯ、７．５〜１２．５ｍｏｌ％のＣｕＯ、０．２〜０．８ｍｏｌ％のＣｏＯからなる組成を有するフェライト焼結板であって、０．２〜１．４ｗｔ％のＳｎＯ２と０．００５〜０．０３ｗｔ％のＳを含有し、密度が５．０５〜５．３０ｇ／ｃｍ３であることを特徴とするフェライト焼結板である（本発明３）。【００１６】
また、本発明は、本発明２又は３記載のフェライト焼結板の一方の表面に粘着層を設け、反対側の表面に保護層を設けたフェライト焼結シートである（本発明４）。【００１７】
また、本発明は、本発明２又は３記載のフェライト焼結板の両面に粘着層を設けたフェライト焼結シートである（本発明５）。【００１８】
また、本発明は、本発明２又は３記載のフェライト焼結板の両面に保護層を設けたフェライト焼結シートである（本発明６）。【００１９】
また、本発明は、本発明４〜６のいずれかに記載のフェライト焼結シートにおいて、フェライト焼結板の少なくとも一方の表面に少なくとも１つの溝が形成されているフェライト焼結シートである（本発明７）。【００２０】
また、本発明は、本発明４〜６のいずれかに記載のフェライト焼結シートにおいて、フェライト焼結板が小片状に分割されているフェライト焼結シートである（本発明８）。
【発明の効果】
【００２１】
本発明に係るフェライト焼結体、フェライト焼結板及びフェライト焼結シートは、μ′が大きく、μ″を小さく、更にμ′の温度変化が小さいので、ＮＦＣ等のシステムにおいて交信感度を向上させ、また安定させる部材として好適である。
【図面の簡単な説明】
【００２２】
【図１】実施例１で得られたフェライト焼結板の微細構造を示す走査型電子顕微鏡写真である。
【図２】比較例１で得られたフェライト焼結板の微細構造を示す走査型電子顕微鏡写真である。
【発明を実施するための最良の形態】
【００２３】
本発明の構成をより詳しく説明すれば次の通りである。【００２４】
本発明に係るフェライト焼結体及びフェライト焼結板の組成は、酸化物換算で４７．５〜４９．８ｍｏｌ％のＦｅ２Ｏ３、１３．５〜１９．５ｍｏｌ％のＮｉＯ、２１〜２７ｍｏｌ％のＺｎＯ、７．５〜１２．５ｍｏｌ％のＣｕＯ、０．２〜０．８ｍｏｌ％のＣｏＯであり、合計で１００ｍｏｌ％となる。これに対して、更に、０．２〜１．４ｗｔ％のＳｎＯ２と０．００５〜０．０３ｗｔ％のＳを含有している。すなわち、Ｆｅ２Ｏ３、ＮｉＯ、ＺｎＯ、ＣｕＯ、ＣｏＯから成るフェライトと、ＳｎＯ２と、Ｓとの混合物である。【００２５】
本発明に係るフェライト焼結体及びフェライト焼結板におけるＦｅ２Ｏ３の組成が、４７．５ｍｏｌ％未満の場合は、μ′が小さくなる。４９．８ｍｏｌ％を越える場合は、焼結できなくなる。より好ましいＦｅ２Ｏ３の組成は４８〜４９．５ｍｏｌ％である。【００２６】
本発明に係るフェライト焼結体及びフェライト焼結板におけるＮｉＯの組成が、１３．５ｍｏｌ％未満の場合は、μ″が大きくなる。１９．５ｍｏｌ％を越える場合は、μ′が小さくなる。より好ましいＮｉＯの組成は１４．５〜１８．５ｍｏｌ％である。【００２７】
本発明に係るフェライト焼結体及びフェライト焼結板におけるＺｎＯの組成が、２１ｍｏｌ％未満の場合は、μ′が小さくなる。２７ｍｏｌ％を越える場合は、μ″が大きくなる。より好ましいＺｎＯの組成は２２〜２６ｍｏｌ％である。【００２８】
本発明に係るフェライト焼結体及びフェライト焼結板におけるＣｕＯの組成が、７．５ｍｏｌ％未満の場合は、焼結できなくなる。１２．５ｍｏｌ％を越える場合は、ＣｕＯが析出し、μ′が小さくなる。より好ましいＣｕＯの組成は８．５〜１１．５ｍｏｌ％である。【００２９】
本発明に係るフェライト焼結体及びフェライト焼結板におけるＣｏＯの組成が、０．２ｍｏｌ％未満の場合は、μ″が大きくなる。０．８ｍｏｌ％を越える場合は、μ′が小さくなり更にμ′の温度変化が大きくなる。より好ましいＣｏＯの組成は０．２〜０．７ｍｏｌ％である。【００３０】
本発明に係るフェライト焼結体及びフェライト焼結板におけるＳｎＯ２の含有量が、０．２ｗｔ％未満の場合は、μ′の温度変化が大きくなる。１．４ｗｔ％を越える場合は、μ′が小さくなる。より好ましいＳｎＯ２の含有量は０．２〜１．３ｗｔ％である。【００３１】
本発明に係るフェライト焼結体及びフェライト焼結板におけるＳの含有量が、０．００５ｗｔ％未満の場合は、焼結性は悪くなり、μ′小さくなる。０．０３ｗｔ％を越える場合は、μ′の温度変化とμ″が大きくなる。より好ましいＳの含有量は０．００７〜０．０２５ｗｔ％である。【００３２】
本発明に係るフェライト焼結板の密度が５．０５ｇ／ｃｍ３未満の場合は、その微細構造に数μｍ以下の空孔が生じ、不均一な微細構造となるので、取り扱いの際に割れやすくなる。フェライトの理論密度は５．３０ｇ／ｃｍ３程度であるので、本発明における密度の上限は５．３０ｇ／ｃｍ３である。本発明の通り、フェライト焼結板の密度が５．０５〜５．３０ｇ／ｃｍ３の範囲であれば微細構造に空孔が生じることはなく、緻密な微細構造が得られるので、取り扱いの際に割れにくくなり生産性が向上する。フェライト焼結板の密度を上記範囲にするには、各構成成分の比率を上記範囲内にするとともに、焼結温度を制御することによって実現することができる。【００３３】
本発明に係るフェライト焼結板の厚さは、０．０１〜０．７ｍｍが好ましい。より好ましくは０．０２〜０．７ｍｍである。【００３４】
本発明に係るフェライト焼結板の少なくとも一方の表面には粘着層を設けることができる。粘着層の厚みは０．００１〜０．１ｍｍが好ましい。【００３５】
本発明に係るフェライト焼結板の少なくとも一方の表面には保護層を設けることができる。保護層の厚みは０．００１〜０．１ｍｍが好ましい。【００３６】
本発明に係るフェライト焼結シートのμ′（２５℃における）は、９０〜１８０が好ましい。更に好ましくは１００〜１７０である。【００３７】
本発明に係るフェライト焼結シートのμ″（２５℃における）は、０．０５〜５が好ましい。更に好ましくは０．１〜４．５である。【００３８】
本発明に係るフェライト焼結シートのμ′の温度変化（２５℃における透磁率の実数部μ′２５に対する、８５℃での透磁率の実数部μ′８５とμ′２５の差の比（（μ′８５−μ′２５）／μ′２５））は、５〜３０％が好ましい。更に好ましくは５〜２５％である。【００３９】
本発明における粘着層としては、両面粘着テープが挙げられる。両面粘着テープとしては、特に制限されるものではなく、公知の両面粘着テープを使用し得る。また、粘着層として、フェライト焼結板の片面に粘着層、屈曲性且つ伸縮性のフィルム又はシート、粘着層および離型シートを順次積層したものであってもよい。【００４０】
本発明における保護層は、これを設けることによりフェライト焼結板を分割した場合の粉落ちに対しての信頼性及び耐久性を高めることができる。該保護層としては、フェライト焼結シートを屈曲させた場合に破断することなく伸びる樹脂であれば特に制限されるものではなく、ＰＥＴフィルム等が例示される。【００４１】
本発明に係るフェライト焼結シートは、屈曲した部分に密着させて貼付する為、予め、フェライト焼結板の少なくとも一方の表面に設けられた少なくとも１つの溝を起点としてフェライト焼結板が分割可能に構成されてもよい。前記溝は連続していても、断続的に形成されていてもよく、また、多数の微小な凹部を形成することで、溝の代用とすることもできる。溝は断面がＵ字型又はＶ字型が望ましい。【００４２】
本発明に係るフェライト焼結シートは、屈曲した部分に密着させて貼付する為と、使用時に割れることを防ぐ為に、予め、フェライト焼結板を小片状に分割しておくことが好ましい。例えば、予め、フェライト焼結板の少なくとも一方の表面に設けられた少なくとも１つの溝を起点としてフェライト焼結板を分割したり、溝を形成することなくフェライト焼結板を分割して小片状とする方法のいずれでもよい。【００４３】
フェライト焼結板は、溝によって任意の大きさの三角形、四辺形、多角形またはそれらの組合せに区分される。例えば、三角形、四辺形、多角形の１辺の長さは、通常１〜１２ｍｍであり、被付着物の接着面が曲面の場合は、好ましくは１ｍｍ以上でその曲率半径の１／３以下、より好ましくは１ｍｍ以上で１／４以下である。溝を形成した場合、溝以外の場所で不定形に割れることなく、平面は勿論、円柱状の側曲面および多少の凹凸のある面に密着または実質的に密着することが出来る。【００４４】
フェライト焼結板に形成する溝の開口部の幅は、通常２５０μｍ以下が好ましく、より好ましくは１〜１５０μｍである。開口部の幅が２５０μｍを超える場合は、フェライト焼結板の透磁率の低下が大きくなり好ましくない。また、溝の深さは、フェライト焼結板の厚さの通常１／２０〜３／５である。なお、厚さが０．０１ｍｍ〜０．２ｍｍの薄いフェライト焼結板の場合、溝の深さは、フェライト焼結板の厚さの好ましくは１／２０〜１／４、より好ましくは１／２０〜１／６である。【００４５】
次に、本発明に係るフェライト焼結板及びフェライト焼結シートの製造方法について述べる。【００４６】
まず、フェライト粉末は、フェライトを構成する各元素の酸化物、炭酸塩、水酸化物、シュウ酸塩等の原料を所定の組成割合で混合して得られた原料混合物、又は、水溶液中で各元素を沈殿させて得られた沈殿物を、大気中において７００〜９００℃の温度範囲で１〜２０時間仮焼成した後、粉砕することにより得ることができる。この際、フェライトを製造する原料混合物に、更にＳｎＯ２を混合し、仮焼成してもＳｎＯ２はフェライトの構成要素とはならないので、ＳｎＯ２を予めフェライトを製造する原料混合物に混合しておくことが好ましい。または、仮焼成して製造したＮｉ−Ｚｎ−Ｃｕ−ＣｏフェライトにＳｎＯ２を添加して粉砕混合して混合粉末にしてもよく、あるいは、仮焼成し、粉砕して製造したＮｉ−Ｚｎ−Ｃｕ−Ｃｏフェライト粉末にＳｎＯ２を添加して混合粉末にしてもよい。【００４７】
特に、鉄元素の供給源となる酸化鉄は、水溶液中において硫酸鉄と水酸化ナトリウムから得られた沈殿物を焼成して得られた酸化鉄が好ましい。この酸化鉄は、硫酸鉄を原料としている為、水洗等で除去しきれないＳを含んでおり、その含有量は製造過程において適宜調整することができる。また、この酸化鉄を原料としたフェライト粉末は、必然的にＳを含んでいる。【００４８】
得られたフェライト粉末とバインダー樹脂を混合した後、粉末圧縮成形法、射出成形法、カレンダー法、押し出し法等によってフェライト板を成形し、必要に応じて脱脂処理した後、焼結処理してフェライト焼結板を製造することが出来る。また、フェライト粉末とバインダー樹脂と溶媒とを混合した後、フィルム叉はシート上にドクターブレード等で塗布してグリーンシートを得、必要に応じて脱脂処理した後、得られたグリーンシートを焼結処理してフェライト焼結板を製造することができる。尚、得られたグリーンシートを複数枚積層した後、焼結してもよい。【００４９】
必要により、フェライト焼結板に溝を形成する場合には、フェライト板の成形中、成形後または焼結処理後に溝を形成することが出来る。例えば、粉末圧縮成形法または射出成形法で成形する場合は、成形中に形成することが好ましく、カレンダー法または押し出し法で成形する場合は、成形後で焼結前に形成することが好ましく、グリーンシートを経由して焼結フェライト板を製造する場合は、グリーンシートに形成することが好ましい。【００５０】
脱脂処理は、通常１５０〜５００℃の温度で行われる。焼結温度は、通常８５０〜９７０℃、好ましくは８６０〜９６０℃である。焼結時間は、通常３０〜１８０分、好ましくは３０〜１２０分である。焼結温度が８５０℃未満の場合は、粒子の焼結が困難となり、得られた焼結フェライト板の強度が十分でなく、μ′も低いものとなる。また、焼結温度が９７０℃を超えると、粒子の成長が進み、μ′の温度変化とμ″が大きくなるので好ましくない。焼結時間が３０分未満の場合は、粒子の焼結が困難となり、得られた焼結フェライト板の強度が十分でなく、μ′も低いものとなる。また、焼結時間が１８０分で粒子の焼結は十分進行するため、１８０分を超えて長くする必要がない。【００５１】
本発明においては、各構成成分の比率を所定の範囲内にするとともに、焼結温度を制御することによって、所望の特性（透磁率μ′、μ″及びμ′の温度変化率、密度）を有するフェライト焼結体を製造することができる。【００５２】
次いで、得られたフェライト焼結板の表面に対し、必要により、粘着材層、例えば、両面粘着テープを設ける。粘着材層は、フェライト焼結板の片面または両面に形成することができる。【００５３】
また、得られたフェライト焼結板の表面に対し、必要により、保護層を設ける。粘着材層は、フェライト焼結板の片面または両面に形成することができる。保護層の形成は、保護層を構成する樹脂のフィルムまたはシートを、必要により接着剤を介して焼結フェライト板の表面に接着することにより、または、保護層を構成する樹脂を含有する塗料を焼結フェライト板の表面に塗布することにより行う。保護層を形成することでフェライト焼結板の粉落ちを防止することができる。【００５４】
また、本発明においては、フェライト焼結板の一方の表面に粘着層を形成し、もう一方の表面に保護層を形成することができる。【００５５】
フェライト焼結板を溝にそって分割する場合には、粘着層及び／又は保護層を形成した後、ローラーによって分割すればよい。
＜作用＞
本発明において最も重要な点は、特定の組成からなるフェライト焼結体、フェライト焼結板又はフェライト焼結シートは、μ′が高く、μ″が低く、更にμ′の温度変化が小さいという事実である。これらにより、アンテナのインダクタンスが大きくなり、その損失が小さくなるので、交信感度を高めることができる。更に、μ′の温度変化が小さいので、屋外での使用において外気温度の変化によるインダクタンスの変化が小さくなり、安定した交信が可能となる。また、本発明のフェライト焼結板は、その密度が高く、緻密な微細構造を有しているので、取り扱いの際に割れにくく、生産性を向上することができる。
【実施例】
【００５６】
本発明の代表的な実施の形態は、次の通りである。【００５７】
フェライト焼結板の組成は、蛍光Ｘ線分析装置３５３０（理学電機工業（株）製）と炭素・硫黄分析装置ＥＭＩＡ−９２０Ｖ２（（株）堀場製作所製）を用いて測定した。【００５８】
フェライト焼結板の密度は、ノギスとマイクロメーターで測定した外寸と重量から計算で求めた。【００５９】
フェライト焼結板及びフェライト焼結シートの厚さは、マイクロメーターで測定した。【００６０】
フェライト焼結シートのμ′とμ″は、外径２０ｍｍ、内径１０ｍｍに打ち抜いたリングをインピーダンス／マテリアルアナライザーＥ４９９１Ａ（アジレント・テクノロジー（株）製）を用いて１３．５６ＭＨｚの周波数において測定した。【００６１】
フェライト焼結シートのμ′の温度変化Δμ′は、２５℃における透磁率の実数部μ′２５に対する、８５℃での透磁率の実数部μ′８５とμ′２５の差の比（（μ′８５−μ′２５）／μ′２５）を百分率で表した値で評価した。【００６２】
フェライト焼結板の微細構造は、Ｓ−４８００形電界放出型走査電子顕微鏡（（株）日立ハイテクノロジーズ製）を用いて、倍率８０００倍で観察した。【００６３】
実施例１：
フェライトの組成が、所定の組成になるように各酸化物原料を秤量し、ボールミルを用いて２０時間湿式混合を行った後、混合スラリーを濾別・乾燥して原料混合粉末を得た。該原料混合粉末を７２０℃で３時間焼成して得られた仮焼成物をボールミルで粉砕し、本発明に係るＮｉ−Ｚｎ−Ｃｕ−Ｃｏフェライト粉末を得た。なお、Ｓは原料Ｆｅ２Ｏ３を製造する際に使用した硫酸鉄に由来するものである。【００６４】
得られたＮｉ−Ｚｎ−Ｃｕ−Ｃｏフェライト粉末１００重量部に対して結合材料としてポリビニルブチラール８重量部、可塑剤としてフタル酸ベンジル−ｎ−ブチル３重量部、溶剤として３メチル−３メトキシ−１ブタノール５０重量部を加えた後、十分混合してスラリーを得た。このスラリーをドクターブレード式コーターによってＰＥＴフィルム上に塗布して塗膜を形成した後、乾燥することにより厚さ１２０μｍのグリーンシートを得た。【００６５】
該グリーンシートの表面に、刃先がＶ字型である刃型を用いて深さ５０μｍの溝を３ｍｍ間隔に格子状に形成した。【００６６】
得られたグリーンシートを４００℃で脱脂した後に、９２０℃で２時間焼結することにより、フェライト焼結板を得た。該フェライト焼結板の組成は、Ｆｅ２Ｏ３が４８．３７ｍｏｌ％、ＮｉＯが１６．９５ｍｏｌ％、ＺｎＯが２３．４３ｍｏｌ％、ＣｕＯが１０．９７ｍｏｌ％、ＣｏＯが０．２８ｍｏｌ％であり、ＳｎＯ２が０．４０ｗｔ％、Ｓが０．０１ｗｔ％、厚さは９８μｍであり、密度は５．１７ｇ／ｃｍ３であった。なお、Ｓは酸化物（ＳＯ２、ＳＯ３など）の形態で存在すると推定される。該フェライト焼結板の微細構造を図１に示す。この図から、該フェライト焼結板の微細構造は、空孔がなく緻密なものであった。【００６７】
得られたフェライト焼結板の一方の表面にＰＥＴフィルムを貼付し、もう一方の表面に両面テープを貼付してフェライト焼結シートを得た。厚さは１１８μｍであった。【００６８】
得られたフェライト焼結シートを分割した後の１３．５６ＭＨｚにおけるμ′は１４８、μ″は２．８、Δμ′は１４％であった。【００６９】
実施例２〜９：
実施例１と同様の方法で、フェライト焼結板及びフェライト焼結シートを得た。この時の製造条件及び得られたフェライト焼結板及びフェライト焼結シートの緒特性を表１に示す。【００７０】
比較例１：
実施例１と同様の方法で、フェライト焼結板及びフェライト焼結シートを得た。この時の製造条件及び得られたフェライト焼結板及びフェライト焼結シートの緒特性を表１に示す。フェライト焼結板の微細構造を図２に示す。この図から明らかなように、該フェライト焼結板の微細構造には、多くの空孔が認められた。【００７１】
比較例２〜７：
実施例１と同様の方法で、フェライト焼結板及びフェライト焼結シートを得た。この時の製造条件及び得られたフェライト焼結板及びフェライト焼結シートの緒特性を表１に示す。【００７２】
【表１】
0006536405.tif 000002
【産業上の利用可能性】
【００７３】
本発明に係るフェライト焼結シートは、μ′が大きく、μ″が小さく、更にμ′の温度変化が小さいので、外気温度の変化に対してアンテナの特性を安定させることができ、本発明に係るフェライト焼結シートを携帯機器に組み込んで使用することができる。
【図１】
0006536405.tif 000003
【図２】
0006536405.tif 000004